ОТВЕРЖДАЕМЫЕ ПЛЕНКООБРАЗУЮЩИЕ КОМПОЗИЦИИ, ДЕМОНСТРИРУЮЩИЕ СВОЙСТВА САМОЗАЛЕЧИВАНИЯ

1. Отверждаемая пленкообразующая композиция, содержащая:
(a) полимерное связующее, содержащее сложный пoлиэфир, имеющий гидроксилфункциональные группы; и
(b) отвердитель, содержащий полиизоцианат, имеющий, по меньшей мере, три изоцианатфункциональные группы;
которая после нанесения на подложку в виде покрытия и после отверждения демонстрирует микротвердость по Фишеру, равную, по меньшей мере, 120 при температуре окружающей среды в диапазоне от 15 до 25°С, температуру размягчения, большую или равную 35°С, и восстановление блеска при 20°, равное, по меньшей мере, 75%, при реализации метода испытания на сухое истирание.
2. Отверждаемая пленкообразующая композиция, содержащая:
(a) полимерное связующее, содержащее сложный полиэфир, имеющий гидроксилфункциональные группы; и
(b) полиизоцианатный отвердитель, имеющий, по меньшей мере, три изоцианатфункциональные группы;
которая после нанесения на подложку в виде покрытия и после отверждения демонстрирует микротвердость по Фишеру, равную, по меньшей мере, 120 при температуре окружающей среды в диапазоне от 15 до 25°С, температуру размягчения, большую или равную 35°С, и восстановление блеска при 20°, равное, по меньшей мере, 60%, при реализации четвертого метода испытания на влажное истирание.
3. Композиция по п.1 или 2, в которой сложный полиэфир имеет эквивалентную массу гидроксильной группы, меньшую, чем 250 г/эквивалент, при расчете на твердое вещество смолы самого сложного полиэфира.
4. Композиция по п.1 или 2, в которой гидроксилфункциональными группами являются концевые гидроксильные группы.
5. Композиция по п.1 или 2, в которой полимерное связующее дополнительно содержит другой полимер, имеющий функциональные группы активного водорода.
6. Композиция по п.5, в которой другой полимер включает акриловый полимер, сложный полиэфир, полиуретан, полиамид, простой полиэфир, полисилан и/или полимер силильного простого эфира.
7. Композиция по п.1 или 2, в которой полимерное связующее в пленкообразующей композиции присутствует в количестве от 10 до 90 мас.% при расчете на совокупную массу твердого вещества смолы в пленкообразующей композиции.
8. Композиция по п.1 или 2, в которой отвердитель дополнительно содержит другой полиизоцианат, имеющий, по меньшей мере, три изоцианатфункциональные группы, и/или аминопласт.
9. Композиция по п.1 или 2, в которой отвердитель в пленкообразующей композиции присутствует в количестве от 10 до 90 мас.% при расчете на совокупную массу твердого вещества смолы в пленкообразующей композиции.
10. Композиция по п.1 или 2, дополнительно включающая органические или неорганические частицы, характеризующиеся средним размером частиц в диапазоне от 1 до 100 нм перед введением в композицию и присутствующие в композиции в количестве от 0,1 до 10 мас.% при расчете на совокупную массу твердого вещества смолы в композиции.
11. Подложка, включающая слой покрытия, в которой упомянутый слой покрытия демонстрирует микротвердость по Фишеру, большую или равную 120 при температуре в диапазоне от 15 до 25°С, и где упомянутый слой покрытия демонстрирует восстановление блеска при 20°, равное, по меньшей мере, 90%, при реализации метода испытания на сухое истирание.